КАТАЛИТИЧЕСКАЯ КОМПОЗИЦИЯ ДЛЯ ДЕГИДРИРОВАНИЯ УГЛЕВОДОРОДОВ И СПОСОБ ЕЕ ПОЛУЧЕНИЯ

1. Каталитическая композиция для дегидрирования углеводородов, содержащая
наноразмерный комплекс, содержащий элемент VIII группы; элемент IVA группы и серосодержащее защитное средство;
щелочной элемент;
элемент-галоген, выбранный из группы, включающей фтор, хлор, бром и йод; и
2
подложку с внутренним ядром из альфа-оксида алюминия и внешним слоем, содержащим смесь гамма-оксида алюминия и дельта-оксида алюминия, причем указанная подложка имеет площадь поверхности, которая находится в диапазоне 20-200 м/г;
при этом указанная каталитическая композиция способна обеспечивать дегидрированный углеводородный продукт, характеризующийся бромным числом по меньшей мере 19.
2. Каталитическая композиция по п. 1, отличающаяся тем, что указанный элемент VIII группы выбран из группы, включающей платину, и иридий, и их комбинацию.
3. Каталитическая композиция по п. 1, отличающаяся тем, что размер частиц наноразмерного комплекса находится в диапазоне 0,4-2 нм, и наноразмерный комплекс характеризуется УФ-спектрами, показанными на фигуре 6, и указанный катализатор характеризуется порошковой рентгеновской дифрактограммой, показанной на фигуре 2 прилагаемых графических материалов.
4. Каталитическая композиция по п. 1, отличающаяся тем, что серосодержащее защитное средство выбрано из группы, включающей тиогликолевую кислоту и тиояблочную кислоту (TMA).
5. Каталитическая композиция по п. 1, отличающаяся тем, что элемент IVA группы представляет собой олово.
6. Каталитическая композиция по п. 1, отличающаяся тем, что относительное содержание дельта-оксида алюминия во внешнем слое подложки находится в диапазоне 15-25% по отношению к весу всего оксида алюминия, присутствующего в ядре.
7. Каталитическая композиция по п. 1, отличающаяся тем, что относительные содержания элемента VIII группы, элемента IVA группы, щелочного элемента, элемента VIA группы и элемента-галогена в каталитической композиции находятся в диапазонах 0,01-5,0 вес. %, 0,01-5 вес. %, 0,01-15 вес. %, 0,01-1 вес. % и 0,05-0,07 вес. %, соответственно.
8. Каталитическая композиция по п. 7, отличающаяся тем, что элемент IVA группы равномерно распределен на внешнем слое подложки.
9. Каталитическая композиция по п. 1, отличающаяся тем, что количество олова, выраженное как атомное соотношение Sn:Pt, находится в диапазоне от 0,1 до 10 и предпочтительно от 0,6 до 4,0 в конечной форме катализатора.
10 Способ получения каталитической композиции по п. 1, включающий следующие этапы:
получение сфероидальной подложки из оксида алюминия; подвергание сфероидальной подложки из оксида алюминия импрегнированию первым щелочным металлом с использованием исходного вещества с первым щелочным металлом; высушивание и прокаливание подложки, импрегнированной первым щелочным металлом; повторное импрегнирование подложки, импрегнированной первым щелочным металлом, при помощи элемента VIII группы, элемента IVA группы, элемента VIA группы, элемента-галогена, второго щелочного металла и защитного средства с использованием их соответствующих исходных веществ; высушивание, и прокаливание повторно импрегнированной подложки, и приведение повторно импрегнированной подложки в контакт с потоком газа до снижения содержания галогена в катализаторе до заданного уровня с получением частично дегалогенированной композиции; восстановление частично дегалогенированной композиции путем ее обработки потоком газа в химически восстановительных условиях с получением каталитической композиции.
11. Способ по п. 10, отличающийся тем, что этап способа, на котором получают сфероидальную подложку из оксида алюминия, включает выбор сферы с инертным ядром из альфа-оксида алюминия со средним диаметром 1,2 мм; нанесение покрытия на ядро из альфа-оксида алюминия при помощи порошка активированного оксида алюминия и связующего до достижения ним размера в среднем 1,8 мм в диаметре; гидратирование ядра с нанесенным покрытием, нагревание гидратированного ядра при температуре в диапазоне от 845°C до 855°C в присутствии воздуха с получением сфероидальной подложки из оксида алюминия, содержащей смесь гамма-, дельта- и тета-оксида алюминия во внешнем слое.
12. Способ по п. 10, отличающийся тем, что повторно импрегнированную подложку обрабатывают потоком газа до снижения содержания галогена в катализаторе до 0,07 вес. %.
13. Способ по п. 10, отличающийся тем, что элемент VIII группы представляет собой смесь платины и иридия или платину, причем импрегнирование указанной платиной осуществляют с применением соли платинохлористоводородной кислоты в качестве исходного вещества с помощью по меньшей мере одной методики, выбранной из группы, включающей 'совместное затвердевание с подложкой' и 'химическое осаждение из паровой фазы'.
14. Способ по п. 10, отличающийся тем, что первым и вторым щелочными металлами являются литий и натрий, соответственно, относительные содержания первого и второго щелочных металлов находятся в диапазоне 0,05-2 вес. % и 0,05-1,0 вес. %, соответственно, и исходными веществами для первого и второго щелочных металлов являются нитрат лития и хлорид натрия, соответственно.
15. Способ по п. 10, отличающийся тем, что галоген представляет собой хлор, а его исходное вещество во время импрегнирования представляет собой раствор HCl, импрегнирование элементом-галогеном осуществляют вместе с элементом VIII группы или перед его добавлением, и элемент IVA группы представляет собой олово, и импрегнирование ним подложки осуществляют с применением водного раствора его исходного вещества хлорида олова.
о
-1
16. Способ дегидрирования углеводородов, включающий приведение указанных углеводородов в контакт с каталитической композицией по п. 1 при температуре в диапазоне 400-800C, давлении 0,1-10 атмосфер и LHSV 0,1-100 ч.